(57)【要約】 【課題】  ＰＤＰの放電特性を改善するとともに輝度を向上させる。【解決手段】  前面ガラス基板１と背面ガラス基板６の間の放電空間に形成された放電セルＣ内に面する位置に、放電ガス中のキセノンガスから放射される紫外線によって２３０〜２５０ｎｍのピーク波長を有する紫外線を放射する酸化マグネシウム結晶体を含む結晶酸化マグネシウム層５が設けられており、この酸化マグネシウム層５から放射される紫外線および放電ガスから放射される紫外線によって励起されて蛍光体層が発光する。【選択図】      図２
2006059786.tif 000002
【特許請求の範囲】
【請求項１】
放電空間を介して前面基板と背面基板が対向配置され、この前面基板と背面基板との間に、複数の行電極対と、この行電極対に対して交差する方向に延びて行電極対との各交差部分の放電空間に単位発光領域を形成する複数の列電極と、蛍光体層が設けられて、放電空間内に放電ガスが封入されているプラズマディスプレイパネルにおいて、
前記前面基板と背面基板との間の少なくとも単位発光領域に面する部分に、放電ガスから放射される紫外線によって励起されることにより２３０〜２５０ｎｍにピーク波長を有する紫外線を放射する酸化マグネシウム結晶体を含む酸化マグネシウム層が設けられ、
この酸化マグネシウム層から放射される紫外線および放電ガスから放射される紫外線によって励起されることにより蛍光体層が発光することを特徴とするプラズマディスプレイパネル。
【請求項２】
前記放電ガスがキセノンガスを含み、放電ガス中で発生される放電によってキセノンガスから放射される紫外線により励起されて、酸化マグネシウム結晶体が２３０〜２５０ｎｍの波長を主とする紫外線を放射する請求項１に記載のプラズマディスプレイパネル。
【請求項３】
前記放電ガスが、キセノンガスを１０体積パーセント以上含んでいる請求項１に記載のプラズマディスプレイパネル。
【請求項４】
前記蛍光体層が、赤色蛍光体層および緑色蛍光体層，青色蛍光体層からなり、この青色蛍光体層がＢＡＭ系青色蛍光体材料を含んでいる請求項１に記載のプラズマディスプレイパネル。
【請求項５】
前記酸化マグネシウム結晶体が、マグネシウムが加熱されて発生される蒸気が気相酸化されることによって生成される単結晶体である請求項１に記載のプラズマディスプレイパネル。
【請求項６】
前記酸化マグネシウム結晶体が、粒径が２０００オングストローム以上の単結晶体を含んでいる請求項１に記載のプラズマディスプレイパネル。
【請求項７】
前記酸化マグネシウム結晶体が、電子線によって励起されることによって波長域２００〜３００ｎｍ内にピークを有するカソードルミネッセンス発光を行う請求項１に記載のプラズマディスプレイパネル。
【請求項８】
前記酸化マグネシウム結晶体を含む酸化マグネシウム層が、行電極対を被覆する誘電体層上に形成されている請求項１に記載のプラズマディスプレイパネル。
【請求項９】
前記酸化マグネシウム結晶体を含む酸化マグネシウム層が、行電極対を被覆する誘電体層上に蒸着によって形成された他の酸化マグネシウム層上に形成されている請求項１に記載のプラズマディスプレイパネル。
【発明の詳細な説明】
【技術分野】
【０００１】
この発明は、プラズマディスプレイパネルの構成に関する。
【背景技術】
【０００２】
面放電方式交流型プラズマディスプレイパネル（以下、ＰＤＰという）は、放電ガスが封入されている放電空間を挟んで互いに対向される二枚のガラス基板のうち、一方のガラス基板に行方向に延びる行電極対が列方向に並設され、他方のガラス基板に列方向に延びる列電極が行方向に並設されていて、放電空間の行電極対と列電極がそれぞれ交差する部分に、マトリックス状に単位発光領域（放電セル）が形成されている。
【０００３】
そして、このＰＤＰには、行電極や列電極を被覆するために形成された誘電体層上の単位発光領域内に面する位置に、誘電体層の保護機能と単位発光領域内への２次電子放出機能とを有する酸化マグネシウム（ＭｇＯ）膜が蒸着によって形成されている。
【０００４】
このようなＰＤＰの製造工程における酸化マグネシウム膜の形成方法としては、酸化マグネシウム粉末を混入したペーストを誘電体層上に塗布することによって酸化マグネシウム膜を形成するスクリーン印刷法が、簡便な手法であることから、その採用が検討されている（例えば、特許文献１参照）。
【０００５】
しかしながら、特許文献１のように、水酸化マグネシウムを熱処理して精製した多結晶片葉形の酸化マグネシウムを混入したペーストを、スクリーン印刷法によって塗布することによりＰＤＰに酸化マグネシウム膜を形成した場合には、そのＰＤＰの放電特性は、蒸着法によって酸化マグネシウム膜を形成する場合とほとんど同じかまたは僅かに向上する程度に過ぎない。
【０００６】
このため、放電特性をより一層向上させることが出来る酸化マグネシウム膜（保護膜）をＰＤＰに形成出来るようにすることが強く要望されて来ている。
【０００７】
【特許文献１】特開平６−３２５６９６号公報
【発明の開示】
【発明が解決しようとする課題】
【０００８】
この発明は、上記のような従来の酸化マグネシウム膜が形成されるＰＤＰにおける問題点を解決することをその解決課題の一つとしている。
【課題を解決するための手段】
【０００９】
この発明（請求項１に記載の発明）によるプラズマディスプレイパネルは、放電空間を介して前面基板と背面基板が対向配置され、この前面基板と背面基板との間に、複数の行電極対と、この行電極対に対して交差する方向に延びて行電極対との各交差部分の放電空間に単位発光領域を形成する複数の列電極と、蛍光体層が設けられて、放電空間内に放電ガスが封入されているプラズマディスプレイパネルにおいて、前記前面基板と背面基板との間の少なくとも単位発光領域に面する部分に、放電ガスから放射される紫外線によって励起されることにより２３０〜２５０ｎｍにピーク波長を有する紫外線を放射する酸化マグネシウム結晶体を含む酸化マグネシウム層が設けられ、この酸化マグネシウム層から放射される紫外線および放電ガスから放射される紫外線によって励起されることにより蛍光体層が発光することを特徴としている。
【発明を実施するための最良の形態】
【００１０】
この発明によるＰＤＰは、前面ガラス基板と背面ガラス基板の間に、行方向に延びる行電極対と、列方向に延びて行電極対との交差部分の放電空間に放電セル（単位発光領域）を形成する列電極と、蛍光体層が設けられ、さらに、酸化マグネシウム結晶体を含むペーストをスクリーン印刷やオフセット印刷，ディスペンサ法，ロールコート法などによって行電極対を被覆する誘電体層の放電セルに対向する部分に塗布したり、または、酸化マグネシウム結晶体の粉末をスプレ法や静電塗布法などによって誘電体層の放電セルに対向する部分に付着させて粉末層を形成したりするなどの方法によって、放電セルに面する結晶酸化マグネシウム層が設けられており、行電極と列電極によって放電セル内において発生される放電によって、放電空間内に充填された放電ガス中のキセノンガスから放射される紫外線によって励起されることにより、結晶酸化マグネシウム層から２３０〜２５０ｎｍにピーク波長を有する紫外線が放射されるＰＤＰをその最良の実施形態としている。
【００１１】
この実施形態におけるＰＤＰは、放電セルに面する部分に設けられた結晶酸化マグネシウム層が、放電によって発生する電子線によって励起されて波長域２００〜３００ｎｍ内にピークを有するカソードルミネッセンス発光を行うことにより、ＰＤＰにおける放電遅れなどの放電特性が改善されて、良好な放電特性を得ることが出来る。
【００１２】
そして、蛍光体層が、放電セル内において発生される放電により放電ガス中のキセノンガスから放射される紫外線によって励起されて発光するのに加えて、このキセノンガスから放射される紫外線により結晶酸化マグネシウム層から放射される２３０〜２５０ｎｍのピーク波長を有する紫外線によっても励起されて発光するので、画像の輝度が増加する。
【００１３】
そしてさらに、この結晶酸化マグネシウム層から放射される２３０〜２５０ｎｍのピーク波長を有する紫外線による励起効率は、ＢＡＭ系青色蛍光材がキセノンガスから放射される真空紫外線によって劣化した場合でもほとんど低下することがないので、青の蛍光体層の発光効率が維持されて、常に高輝度な画像を表示することが出来るようになる。
【実施例】
【００１４】
図１ないし３は、この発明によるＰＤＰの実施形態の一実施例を示しており、図１はこの実施例におけるＰＤＰを模式的に示す正面図、図２は図１のＶ−Ｖ線における断面図、図３は図１のＷ−Ｗ線における断面図である。
【００１５】
この図１ないし３に示されるＰＤＰは、表示面である前面ガラス基板１の背面に、複数の行電極対（Ｘ，Ｙ）が、前面ガラス基板１の行方向（図１の左右方向）に延びるように平行に配列されている。
【００１６】
行電極Ｘは、Ｔ字形状に形成されたＩＴＯ等の透明導電膜からなる透明電極Ｘａと、前面ガラス基板１の行方向に延びて透明電極Ｘａの狭小の基端部に接続された金属膜からなるバス電極Ｘｂとによって構成されている。
【００１７】
行電極Ｙも同様に、Ｔ字形状に形成されたＩＴＯ等の透明導電膜からなる透明電極Ｙａと、前面ガラス基板１の行方向に延びて透明電極Ｙａの狭小の基端部に接続された金属膜からなるバス電極Ｙｂとによって構成されている。
【００１８】
この行電極ＸとＹは、前面ガラス基板１の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００１９】
前面ガラス基板１の背面には、列方向において隣接する行電極対（Ｘ，Ｙ）の互いに背中合わせになったバス電極ＸｂとＹｂの間に、このバス電極Ｘｂ，Ｙｂに沿って行方向に延びる黒色または暗色の光吸収層（遮光層）２が形成されている。
【００２０】
さらに、前面ガラス基板１の背面には、行電極対（Ｘ，Ｙ）を被覆するように誘電体層３が形成されており、この誘電体層３の背面には、互いに隣接する行電極対（Ｘ，Ｙ）の背中合わせに隣り合うバス電極ＸｂおよびＹｂに対向する位置およびこの隣り合うバス電極ＸｂとＹｂの間の領域部分に対向する位置に、誘電体層３の背面側に突出する嵩上げ誘電体層４が、バス電極Ｘｂ，Ｙｂと平行に延びるように形成されている。
【００２１】
そして、この誘電体層３と嵩上げ誘電体層４の背面側には、後述するような立方体の結晶構造を有する酸化マグネシウム結晶体を含む酸化マグネシウム層（以下、結晶酸化マグネシウム層という）５が形成されている。
【００２２】
この結晶酸化マグネシウム層５は、誘電体層３と嵩上げ誘電体層４の全面または一部、例えば、後述する放電セルに面する部分に形成されている。
【００２３】
なお、図示の例では、結晶酸化マグネシウム層５が誘電体層３と嵩上げ誘電体層４の全面に形成されている例が示されている。
【００２４】
一方、前面ガラス基板１と放電空間Ｓを介して平行に配置された背面ガラス基板６の表示側の面上には、列電極Ｄが、各行電極対（Ｘ，Ｙ）の互いに対になっている透明電極ＸａおよびＹａに対向する位置において行電極対（Ｘ，Ｙ）と直交する方向（列方向）に延びるように、互いに所定の間隔を開けて平行に配列されている。
【００２５】
背面ガラス基板６の表示側の面上には、さらに、列電極Ｄを被覆する白色の列電極保護層(誘電体層）７が形成され、この列電極保護層７上に、隔壁８が形成されている。
【００２６】
この隔壁８は、各行電極対（Ｘ，Ｙ）のバス電極ＸｂとＹｂに対向する位置においてそれぞれ行方向に延びる一対の横壁８Ａと、隣接する列電極Ｄの間の中間位置において一対の横壁８Ａ間を列方向に延びる縦壁８Ｂとによって略梯子形状に形成されており、各隔壁８が、隣接する他の隔壁８の互いに背中合わせに対向する横壁８Ａの間において行方向に延びる隙間ＳＬを挟んで、列方向に並設されている。
【００２７】
そして、この梯子状の隔壁８によって、前面ガラス基板１と背面ガラス基板６の間の放電空間Ｓが、各行電極対（Ｘ，Ｙ）において互いに対になっている透明電極ＸａとＹａに対向する部分に形成される放電セルＣ毎に、それぞれ方形に区画されている。
【００２８】
放電空間Ｓに面する隔壁８の横壁８Ａおよび縦壁８Ｂの側面と列電極保護層７の表面には、これらの五つの面を全て覆うように蛍光体層９が形成されており、この蛍光体層９の色は、各放電セルＣ毎に赤，緑，青の三原色に色分けされて、これらが行方向に順に並ぶように配列されている。
【００２９】
嵩上げ誘電体層４は、この嵩上げ誘電体層４の表面を被覆している結晶酸化マグネシウム層５（または、結晶酸化マグネシウム層５が嵩上げ誘電体層４の放電セルＣに対向する部分にのみ形成されている場合には、嵩上げ誘電体層４）が隔壁８の横壁８Ａの表示側の面に当接される（図２参照）ことによって、放電セルＣと隙間ＳＬの間をそれぞれ閉じているが、縦壁８Ｂの表示側の面には当接されておらず（図３参照）、その間に隙間ｒが形成されて、行方向において隣接する放電セルＣ間がこの隙間ｒを介して互いに連通されている。
【００３０】
放電空間Ｓ内には、キセノンガスを１０体積パーセント以上含む放電ガスが封入されている。
【００３１】
上記結晶酸化マグネシウム層５は、前述したような酸化マグネシウム結晶体が、スプレ法や静電塗布法などの方法によって誘電体層３および嵩上げ誘電体層４の背面側の表面に付着されることによって形成される。
【００３２】
この結晶酸化マグネシウム層５を形成する酸化マグネシウム結晶体は、電子線によって励起されることにより波長域２００〜３００ｎｍ内（特に、２３０〜２５０ｎｍ内，２３５ｎｍ付近）にピークを有するＣＬ発光を行うとともに、放電によってキセノンから発生する波長１４２ｎｍおよび１７２ｎｍの真空紫外線によって励起されて２３０〜２５０ｎｍにピーク波長を有する紫外線を放射する。
【００３３】
この酸化マグネシウム結晶体には、例えば、マグネシウムを加熱して発生するマグネシウム蒸気を気相酸化して得られるマグネシウムの単結晶体（以下、このマグネシウムの単結晶体を気相法酸化マグネシウム単結晶体という）が含まれる。
【００３４】
そして、この気相法酸化マグネシウム単結晶体には、例えば、図４のＳＥＭ写真像に示されるような、立方体の単結晶構造を有する酸化マグネシウム単結晶体と、図５のＳＥＭ写真像に示されるような、立方体の結晶体が互いに嵌り込んだ構造（すなわち、立方体の多重結晶構造）を有する酸化マグネシウム単結晶体が含まれる。
【００３５】
なお、この立方体の単結晶構造を有する酸化マグネシウム単結晶体と立方体の多重結晶構造を有する酸化マグネシウム単結晶体は、通常、混在して存在している。
【００３６】
この気相法酸化マグネシウム単結晶体の合成については、『材料』昭和６２年１１月号，第３６巻第４１０号の第１１５７〜１１６１頁の『気相法によるマグネシア粉末の合成とその性質』等に記載されている。
【００３７】
この酸化マグネシウム結晶体は、後述するように、ＰＤＰにおける放電遅れ時間の短縮などの放電特性の改善と、画像の輝度の向上に寄与する。
【００３８】
そして、気相法酸化マグネシウム単結晶体は、他の方法によって得られるものと比較すると、高純度であるとともに微粒子が得られ、さらに、粒子の凝集が少ないなどの特徴を備えている。
【００３９】
この実施例においては、ＢＥＴ法によって測定した平均粒径が５００オングストローム以上、好ましくは、２０００オングストローム以上の粒径を有する気相法酸化マグネシウム単結晶体が用いられる。
【００４０】
図６は、結晶酸化マグネシウム層５が、気相法酸化マグネシウム単結晶体ｐを含むペーストを、スクリーン印刷またはオフセット印刷，ディスペンサ法、ロールコート法などの方法によって誘電体層３（および嵩上げ誘電体層４）の表面に塗布することにより形成されている場合の構成を示している。
【００４１】
図７は、結晶酸化マグネシウム層５が、気相法酸化マグネシウム単結晶体ｐをスプレ法または静電塗布法などの方法によって誘電体層３（および嵩上げ誘電体層４）の表面に付着させることにより形成された粉末層によって構成されている例を示している。
【００４２】
この場合には、例えば、気相法酸化マグネシウム単結晶体ｐを媒体（例えば特定のアルコール等）に分散させた懸濁液を、エアースプレ法により、スプレ・ガンを用いて誘電体層３（および嵩上げ誘電体層４）の表面に吹き付けて気相法酸化マグネシウム単結晶体ｐを付着させることにより、粉末層が形成される。
【００４３】
なお、上記は、誘電体層３および嵩上げ誘電体層４の表面に結晶酸化マグネシウム層５のみが形成されている例であるが、図８に示されるように、先ず、誘電体層３（および嵩上げ誘電体層４）の表面に蒸着酸化マグネシウム層５Ａを形成し、この蒸着酸化マグネシウム層５Ａ上に、気相法酸化マグネシウム単結晶体ｐをスプレ法または静電塗布法などによって付着させて結晶酸化マグネシウム層５を形成した二層構造に構成しても良い。
【００４４】
また、図８において、蒸着酸化マグネシウム層５Ａと結晶酸化マグネシウム層５を逆にして、結晶酸化マグネシウム層５上に蒸着酸化マグネシウム層５Ａを形成するようにしても良い。
上記のＰＤＰは、画像形成のためのリセット放電およびアドレス放電，維持放電が放電セルＣ内において行われる。
【００４５】
すなわち、リセット期間に行電極対（Ｘ，Ｙ）の対になっている各透明電極Ｘａ，Ｙａ間で一斉にリセット放電が行われて、誘電体層３の各放電セルＣに隣接している部分の壁電荷が全て消去（または、全ての部分に壁電荷が形成）され、次のアドレス期間において、行電極Ｙの透明電極Ｙａと列電極Ｄとの間で選択的にアドレス放電が発生されて、形成しようとする画像に対応して誘電体層３に壁電荷が形成されている発光セルと誘電体層３の壁電荷が消去された消灯セルがパネル面に分布され、この後、次の維持放電期間において、発光セル内において行電極対（Ｘ，Ｙ）の対になっている透明電極Ｘａ，Ｙａ間で維持放電が行われる。
【００４６】
そして、この維持放電によって、放電ガス中のキセノンから波長１４２ｎｍ（共鳴線）および１７２ｎｍ（分子線）の真空紫外線が放射され、この真空紫外線によって、赤，緑，青の三原色に色分けされた蛍光体層７が励起されて発光することにより、パネル面に画像が形成される。
【００４７】
結晶酸化マグネシウム層５は、これに含まれる酸化マグネシウム結晶体が、放電セルＣ内において行われる放電によって放電ガスから発生する電子線によって励起されることにより、波長域２００〜３００ｎｍ内（特に、２３０〜２５０ｎｍ内，２３５ｎｍ付近）にピークを有するＣＬ発光を行うとともに、この放電セルＣ内における放電によって放電ガス中のキセノンから発生する波長１４２ｎｍおよび１７２ｎｍの真空紫外線によって励起されて、図９に示されるように、２３０〜２５０ｎｍにピーク波長を有する紫外線を放射する。
【００４８】
なお、この２３０〜２５０ｎｍにピーク波長を有する紫外線は、２３５ｎｍ紫外線発光強度を示す図１０および単結晶酸化マグネシウム（気相法酸化マグネシウム単結晶体）の発光スペクトルを示す図１１に示されるように、通常の蒸着法によって形成される酸化マグネシウム層（例えば、図８の蒸着酸化マグネシウム層５Ａ）からは励起されない。
【００４９】
図１２は、ＰＤＰが通常の蒸着法によって形成される酸化マグネシウム層（例えば、図８の蒸着酸化マグネシウム層５Ａ）のみを備えている場合（グラフａ）と、結晶酸化マグネシウム層５のみを備えている場合（グラフｂ）と、通常の蒸着法によって形成される酸化マグネシウム層（例えば、図８の蒸着酸化マグネシウム層５Ａ）と結晶酸化マグネシウム層５の二層構造を備えている場合（グラフｃ）の放電遅れ時間を、所定の休止時間毎に計測して比較したものである。
【００５０】
この図１２において、通常の蒸着法によって形成される酸化マグネシウム層のみを備えている場合（グラフａ）と比較すると、結晶酸化マグネシウム層５のみを備えている場合（グラフｂ）、および、通常の蒸着法によって形成される酸化マグネシウム層と結晶酸化マグネシウム層５の二層構造を備えている場合（グラフｃ）の何れの場合も、放電遅れ時間が著しく短くなっている。
【００５１】
このことから、この放電遅れ時間の短縮は、結晶酸化マグネシウム層５を形成している酸化マグネシウム結晶体（具体的には、気相法酸化マグネシウム単結晶体）に起因していることが分かる。
【００５２】
この酸化マグネシウム結晶体による放電遅れ時間の短縮のメカニズムは、以下のように推測される。
【００５３】
すなわち、この結晶酸化マグネシウム層５による放電特性の改善は、波長域２００〜３００ｎｍ内（特に、２３０〜２５０ｎｍ内，２３５ｎｍ付近）にピークを有するＣＬ発光を行う気相法酸化マグネシウム単結晶体が、そのピーク波長に対応したエネルギ準位を有し、そのエネルギ準位によってリセット放電時に発生する電子を長時間（数ｍｓｅｃ以上）トラップすることができ、この電子がアドレス電圧の印加によって形成される電界により取り出されることで、放電開始に必要な初期電子が迅速かつ十分に得られて放電開始が早められ、これによって、放電遅れ時間が短縮されると推定される。
【００５４】
この酸化マグネシウム結晶体による放電特性の改善効果（放電遅れ時間の短縮）は、波長域２００〜３００ｎｍ内（特に、２３０〜２５０ｎｍ内，２３５ｎｍ付近）にピークを有するＣＬ発光の強度が大きくなるほど大きくなる。
【００５５】
図１３は、酸化マグネシウム結晶体のＣＬ発光強度と放電遅れとの相関関係を示すグラフである。
【００５６】
なお、この図１３のデータは、結晶酸化マグネシウム層５を形成する酸化マグネシウム結晶体に１ｋＶ程度の電子線を直接照射して測定したものである。
【００５７】
この図１３から、結晶酸化マグネシウム層５から励起される２３５ｎｍのＣＬ発光の強度が強いほど、放電遅れ時間が短縮されることが分かる。
【００５８】
この酸化マグネシウム結晶体のＣＬ発光による放電遅れ時間の短縮効果は、酸化マグネシウム結晶体の粒径との間にも相関関係を有しており、この酸化マグネシウム結晶体の粒径が大きいほどＣＬ発光強度が大きくなって、放電遅れ時間が短縮される。
【００５９】
これは、例えば、大きな粒径の気相法酸化マグネシウム単結晶体を形成しようとする場合には、マグネシウム蒸気を発生させる際の加熱温度を高くする必要があるため、マグネシウムと酸素が反応する火炎の長さが長くなって、この火炎と周囲との温度差が大きくなり、これによって、粒径の大きい気相法酸化マグネシウム単結晶体ほど上述したようなＣＬ発光のピーク波長に対応したエネルギ準位が多数形成されるからと考えられる。
【００６０】
また、立方体の多重結晶構造の気相法酸化マグネシウム単結晶体については、結晶面欠陥を多く含んでいて、その面欠陥エネルギ準位の存在が放電特性の改善に寄与しているとも推測される。
【００６１】
前述したように、維持放電によって、放電ガス中のキセノン（Ｘｅ）から１４６ｎｍ（共鳴線）または１７２ｎｍ（分子線）の真空紫外線が放射され、この真空紫外線によって、ＰＤＰの赤，緑，青の蛍光体層９が励起されて、それぞれの色の蛍光体層９からの発光が行われる。
【００６２】
このとき、この維持放電によって放電ガス中のキセノン（Ｘｅ）から放射される真空紫外線によって、前述したように、結晶酸化マグネシウム層５から、２３０〜２５０ｎｍの範囲にピーク波長を有する紫外線が放射される（図９ないし１１参照）。
【００６３】
この単結晶酸化マグネシウム層５から放射される２３０〜２５０ｎｍのピーク波長を有する紫外線は、図１４に示されるように、赤，緑，青の各蛍光体層９をそれぞれ効率良く励起して発光させるのに最適の波長域であり、蛍光体層９が、放電ガス中のキセノン（Ｘｅ）から放射される真空紫外線に加えて、この結晶酸化マグネシウム層５から放射される２３０〜２５０ｎｍのピーク波長を有する紫外線によっても励起されて発光することにより、その分、ＰＤＰの画像の輝度が増加する。
【００６４】
なお、図１４中、グラフＡが、赤色蛍光体（（Ｙ，Ｇｄ）ＢＯ３：Ｅｕ３＋）の相対発光速度を示し、グラフＢが、緑色蛍光体（ＺｎＳｉＯ４：Ｍｎ２＋）の相対発光速度を示し、グラフＣが、青色蛍光体（ＢａＭｇＡｌ１０Ｏ１７：Ｅｕ２＋）の相対発光速度を示し、さらに、グラフＤが、酸化マグネシウム単結晶の発光特性を示している。
【００６５】
図１５は、上記のような蛍光体層９が発光される仕組みを図にしたもので、この図からも、ＰＤＰに２３０〜２５０ｎｍのピーク波長を有する紫外線を放射する結晶酸化マグネシウム層５が設けられていることによって、従来のように蛍光体層９が放電ガス中のキセノン（Ｘｅ）から放射される真空紫外線のみによって発光する場合と比較して、蛍光体層９からの発光量が増加してＰＤＰの輝度が増大されることが分かる。
【００６６】
図１６は、青の蛍光体層９を形成するＢＡＭ系青色蛍光材における紫外線の励起波長と相対発光効率との関係を示したグラフである。
【００６７】
この図１６において、グラフＥが、紫外線照射開始時におけるＢＡＭ系青色蛍光材の相対発光効率を示しており、グラフＦが、紫外線を所定時間照射した後におけるＢＡＭ系青色蛍光材の相対発光効率を示している。
【００６８】
この図１６から分かるように、放電ガス中のキセノン（Ｘｅ）から放射される１４６ｎｍおよび１７２ｎｍの真空紫外線では、キセノンから放射される真空紫外線照射によるＢＡＭ系青色蛍光材の劣化によって発光効率が低下するが、結晶酸化マグネシウム層５から放射される２３０〜２５０ｎｍの波長の紫外線では、キセノンから放射される真空紫外線照射によってＢＡＭ系青色蛍光材が劣化した場合でも、このＢＡＭ系青色蛍光材の発光効率はほとんど低下しない。
【００６９】
このように、このＰＤＰは、結晶酸化マグネシウム層５が設けられたことによって青の蛍光体層９の発光効率が維持されるので、常に高輝度な画像を表示することが出来るようになる。
【００７０】
なお、結晶酸化マグネシウム層５は、前述したように、必ずしも薄膜酸化マグネシウム層４の全面を覆うように形成する必要はなく、例えば行電極Ｘ，Ｙの透明電極Ｘａ，Ｙａに対向する部分や逆に透明電極Ｘａ，Ｙａに対向する部分以外の部分などのように、部分的にパターン化して形成するようにしても良い。
【００７１】
なお、上記においては、この発明を、前面ガラス基板に行電極対を形成して誘電体層によって被覆し背面ガラス基板側に蛍光体層と列電極を形成した反射型交流ＰＤＰに適用した例について説明を行ったが、この発明は、前面ガラス基板側に行電極対と列電極を形成して誘電体層によって被覆し、背面ガラス基板側に蛍光体層を形成した反射型交流ＰＤＰや、前面ガラス基板側に蛍光体層を形成し背面ガラス基板側に行電極対および列電極を形成して誘電体層によって被覆した透過型交流ＰＤＰ，放電空間の行電極対と列電極の交差部分に放電セルが形成される三電極型交流ＰＤＰ，放電空間の行電極と列電極の交差部分に放電セルが形成される二電極型交流ＰＤＰなどの種々の形式のＰＤＰに適用することが出来る。
【図面の簡単な説明】
【００７２】
【図１】この発明の実施形態の実施例を示す正面図である。
【図２】図１のＶ−Ｖ線における断面図である。
【図３】図１のＷ−Ｗ１線における断面図である。
【図４】立方体の単結晶構造を有する酸化マグネシウム単結晶体のＳＥＭ写真像を示す図である。
【図５】立方体の多重結晶構造を有する酸化マグネシウム単結晶体のＳＥＭ写真像を示す図である。
【図６】同実施例において酸化マグネシウム単結晶体粉末を含むペーストの塗布によって形成された単結晶酸化マグネシウム層の状態を示す断面図である。
【図７】同実施例において酸化マグネシウム単結晶体粉末の付着による粉末層によって形成された単結晶酸化マグネシウム層の状態を示す断面図である。
【図８】同実施例において単結晶酸化マグネシウム層が蒸着によって形成された酸化マグネシウム層上に形成されている変形例を示す断面図である。
【図９】酸化マグネシウム単結晶体の紫外線発光強度を示すグラフである。
【図１０】酸化マグネシウム単結晶体と蒸着酸化マグネシウムの紫外線発光強度の比較を示すグラフである。
【図１１】酸化マグネシウム単結晶体の発光スペクトルを示すグラフである。
【図１２】同実施例における放電遅れの改善の状態を示すグラフである。
【図１３】酸化マグネシウム単結晶体からの２３５ｎｍのＣＬ発光のピーク強度と放電遅れとの関係を示すグラフである。
【図１４】蛍光体層の色毎の紫外線による相対発光速度を示すグラフである。
【図１５】同実施例において蛍光体層が発光される仕組みを示す説明図である。
【図１６】青色蛍光材の相対発光効率を示すグラフである。
【符号の説明】
【００７３】
１            …前面ガラス基板（前面基板）
３            …誘電体層
５            …結晶酸化マグネシウム層
５Ａ          …蒸着酸化マグネシウム層
６            …背面ガラス基板（背面基板）
９            …蛍光体層
Ｃ            …放電セル（単位発光領域）
Ｘ，Ｙ        …行電極
Ｄ            …列電極（電極）
ｐ            …気相法酸化マグネシウム単結晶体
【図１】
2006059786.tif 000003
【図２】
2006059786.tif 000004
【図３】
2006059786.tif 000005
【図６】
2006059786.tif 000006
【図７】
2006059786.tif 000007
【図８】
2006059786.tif 000008
【図９】
2006059786.tif 000009
【図１０】
2006059786.tif 000010
【図１１】
2006059786.tif 000011
【図１２】
2006059786.tif 000012
【図１３】
2006059786.tif 000013
【図１４】
2006059786.tif 000014
【図１５】
2006059786.tif 000015
【図１６】
2006059786.tif 000016
【図４】
2006059786.tif 000017
【図５】
2006059786.tif 000018